【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
２つ以上のオレフィン性不飽和部位を有する脂肪族ポリカーボネート鎖を含み、
ａ）前記脂肪族ポリカーボネート鎖が、下記の構造：
【化３２５】
2013536310.tif 000001
を有する反復単位を含み（式中、Ｒ１、Ｒ２、Ｒ３およびＲ４が、高分子鎖のそれぞれの発生において、水素、フッ素、所望により置換されるＣ１〜３０脂肪族基、所望により置換されるＣ１〜２０ヘテロ脂肪族基および所望により置換されるＣ６〜１０アリール基からなる群より独立して選択され、Ｒ１、Ｒ２、Ｒ３およびＲ４のうちの任意の２つ以上が、介在性原子と一緒になって、所望により１個以上のヘテロ原子を含有する１つ以上の所望により置換される環を形成してもよい）；
ｂ）オレフィン性不飽和部位の少なくとも２つが、所望により置換されるアクリレート、所望により置換されるアクロレイン、所望により置換されるアクリルアミド、所望により置換されるマレイミド、所望により置換されるビニルエーテルおよび所望により置換されるスチレンからなる群より選択される部分に炭素間二重結合を含み；ならびに
ｃ）脂肪族ポリカーボネート鎖の分子量が、平均で約５００ｇ／ｍｏｌ〜約１００，０００ｇ／ｍｏｌの範囲である
高分子組成物。
【請求項２】
オレフィン性不飽和部位が、脂肪族カーボネート鎖の１つ以上の末端に配置されており、好ましくは、
（Ａ）脂肪族カーボネート鎖の末端に配置されているオレフィン性不飽和部位が、アクリレートエスエル、所望により置換されるアクロレイン、所望により置換されるアクリルアミド、所望により置換されるマレイミド、所望により置換されるビニルエーテルおよび所望により置換されるスチレンからなる群より独立して選択されるか、あるいは、
（Ｂ）脂肪族ポリカーボネート鎖内に配置されているオレフィン性不飽和部位が、アクリレートエステル、所望により置換されるビニルエーテルおよび所望により置換されるスチレンからなる群より独立して選択される、
請求項１に記載の高分子組成物。
【請求項３】
オレフィン性不飽和部位が、脂肪族カーボネート鎖の１つ以上の末端に配置されており、
前記高分子組成物は、
下記の式：
【化３２６】
2013536310.tif 000002
〔式中、
各Ｙは、独立して、オレフィン性不飽和基を含有する官能基であり、
【化３２７】
2013536310.tif 000003
は、共有結合、ヘテロ原子または多価部分であり、そして
ｘおよびｙは、それぞれ独立して、０〜６の整数であり、式中ｘとｙの合計は、２〜６である〕
を有する脂肪族ポリカーボネート鎖を含む、請求項１に記載の高分子組成物。
【請求項４】
Ｙのオレフィン性不飽和部位が、所望により置換されるアクリレート、所望により置換されるアクロレイン、所望により置換されるアクリルアミド、所望により置換されるマレイミド、所望により置換されるビニルエーテルおよび所望により置換されるスチレンからなる群より選択される部分に炭素間二重結合を含む、請求項３に記載の高分子組成物。
【請求項５】
各Ｙが、下記：
【化３２８】
2013536310.tif 000004
からなる群より独立して選択され、
式中、
Ｒａ、ＲｂおよびＲｃが、水素、所望により置換されるＣ１〜２０脂肪族基、所望により置換されるＣ１〜２０ヘテロ脂肪族基、所望により置換されるアシルオキシ基、所望により置換されるアシル基、所望により置換されるアルコキシ基、所望により置換される３員〜１４員炭素環基および所望により置換される３員〜１２員複素環基からなる群より独立して選択され、ここでＲａ、ＲｂおよびＲｃのうちの任意の２つ以上が、所望により介在性原子と一緒になって、所望により１個以上のヘテロ原子を含有する１つ以上の所望により置換される環を形成してもよく；
Ｒｄが、それぞれの発生において、ハロゲン、−ＮＯ２、−ＣＮ、−ＳＲ、−Ｓ（Ｏ）Ｒ、−Ｓ（Ｏ）２Ｒ、−ＮＲＣ（Ｏ）Ｒ、−ＯＣ（Ｏ）Ｒ、−ＣＯ２Ｒ、−ＮＣＯ、−Ｎ３、−ＯＲ、−ＯＣ（Ｏ）Ｎ（Ｒ）２、−Ｎ（Ｒ）２、−ＮＲＣ（Ｏ）Ｒ、−ＮＲＣ（Ｏ）ＯＲからなる群より独立して選択されるかまたはＣ１〜２０脂肪族基、Ｃ１〜２０ヘテロ脂肪族基、３員〜１４員炭素環基、３員〜１２員複素環基、５員〜１２員ヘテロアリール基および６員〜１０員アリール基からなる群より選択される所望により置換されるラジカルであり、ここで２つ以上の隣接するＲｄ基が、一緒になって、０〜４個のヘテロ原子を含有する、所望により置換される飽和、部分的に不飽和または芳香族の５員〜１２員環を形成することができ；
ｋが、０〜４までであり；
ｑが、１〜６までであり；
Ｒａ’が、それぞれの発生において、ハロゲン、所望により置換されるＣ１〜２０脂肪族基および所望により置換されるＣ１〜２０ヘテロ脂肪族基からなる群より独立して選択され；
Ｒのそれぞれの発生において、独立して水素であるかまたはＣ１〜６脂肪族基、Ｃ１〜６ヘテロ脂肪族基、３員〜７員複素環基、３員〜７員炭素環基、６員〜１０員アリール基および５員〜１０員ヘテロアリール基からなる群より選択される所望により置換される部分であり；そして
ｐが１〜６までの整数である
請求項３に記載の高分子組成物。
【請求項６】
Ｙが、下記の式：
【化３２９】
2013536310.tif 000005
を有し、好ましくは、
（Ａ）Ｙが、下記の式：
【化３３０】
2013536310.tif 000006
を有するか、あるいは、
（Ｂ）Ｙが、下記の式：
【化３３１】
2013536310.tif 000007
を有するか、あるいは、
（Ｃ）各Ｙが、下記：
【化３３２】
2013536310.tif 000008
からなる群より独立して選択される、
請求項５に記載の高分子組成物。
【請求項７】
Ｙが、下記の式：
【化３３０】
2013536310.tif 000009
を有し、前記高分子組成物が、
下記の式：
【化３４４】
2013536310.tif 000010
〔式中、ｘ’は、１〜５までの整数であり、ｎは、平均して、前記高分子において約５〜約４００の整数である〕
を有する脂肪族ポリカーボネート鎖を含む、請求項６に記載の高分子組成物。
【請求項８】
（ａ）
【化３４５】
2013536310.tif 000011
が二価アルコールから誘導され、好ましくは、
前記二価アルコールがＣ２〜４０ジオールを含むか、あるいは、
（ｂ）
【化３４７】
2013536310.tif 000012
が多価アルコールから誘導され、好ましくは、
前記多価アルコールがＣ２〜４０トリオールを含み、より好ましくは、
前記高分子組成物が、
下記の式：
【化３４８】
2013536310.tif 000013
〔式中、ｎは、平均して、前記高分子において約５〜約４００の整数である〕
を有する脂肪族ポリカーボネート鎖を含む、
請求項７に記載の高分子組成物。
【請求項９】
下記の式：
【化３４６】
2013536310.tif 000014
〔式中、ｎは、平均して、前記高分子において約５〜約４００の整数である〕
を有する脂肪族ポリカーボネート鎖を含む、請求項６に記載の高分子組成物。
【請求項１０】
【化３４９】
2013536310.tif 000015
がポリカルボン酸から誘導され、好ましくは、
（ｉ）前記高分子組成物が、
下記の式：
【化３５０】
2013536310.tif 000016
〔式中、ｙ’は、１〜５までの整数であり、ｎは、平均して、前記高分子において約５〜約４００の整数である〕
を有する脂肪族ポリカーボネート鎖を含むか、または、
（ｉｉ）
【化３５１】
2013536310.tif 000017
がジカルボン酸から誘導される、あるいは、
（ｂ）
【化３５３】
2013536310.tif 000018
がヒドロキシ酸から誘導される、請求項３に記載の高分子組成物。
【請求項１１】
下記の式：
【化３５５】
2013536310.tif 000019
〔式中、
【化３５６】
2013536310.tif 000020
は、所望により置換されるＣ１〜４０脂肪族基、所望により置換されるＣ１〜４０ヘテロ脂肪族基、所望により置換されるアリール部分、所望により置換されるヘテロアリール部分、ポリエーテル、ポリエステル、ポリオレフィンおよび単一の共有結合からなる群より選択され；
Ｙは、それぞれの発生において、下記：
【化３５７】
2013536310.tif 000021
からなる群より独立して選択され；
式中、
ｎは、平均して、前記高分子において約５〜約４００の整数であり；
Ｒａ、ＲｂおよびＲｃは、水素、所望により置換されるＣ１〜２０脂肪族基、所望により置換されるＣ１〜２０ヘテロ脂肪族基、所望により置換されるアシルオキシ基、所望により置換されるアシル基、所望により置換されるアルコキシ基、所望により置換される３員〜１４員炭素環基および所望により置換される３員〜１２員複素環基からなる群より独立して選択され、ここでＲａ、ＲｂおよびＲｃのうちの任意の２つ以上は、所望により介在性原子と一緒になって、所望により１個以上のヘテロ原子を含有する１つ以上の所望により置換される環を形成してもよく；
Ｒｄは、それぞれの発生において、水素、ハロゲン、−ＮＯ２、−ＣＮ、−ＳＲ、−Ｓ（Ｏ）Ｒ、−Ｓ（Ｏ）２Ｒ、−ＮＲＣ（Ｏ）Ｒ、−ＯＣ（Ｏ）Ｒ、−ＣＯ２Ｒ、−ＮＣＯ、−Ｎ３、−ＯＲ、−ＯＣ（Ｏ）Ｎ（Ｒ）２、−Ｎ（Ｒ）２、−ＮＲＣ（Ｏ）Ｒ、−ＮＲＣ（Ｏ）ＯＲからなる群より独立して選択されるかまたはＣ１〜２０脂肪族基、Ｃ１〜２０ヘテロ脂肪族基、３員〜１４員炭素環基、３員〜１２員複素環基、５員〜１２員ヘテロアリール基および６員〜１０員アリール基からなる群より選択される所望により置換されるラジカルであり、ここで２つ以上の隣接するＲｄ基は、一緒になって、０〜４個のヘテロ原子を含有する、所望により置換される飽和、部分的に不飽和または芳香族の５員〜１２員環を形成することができ；
ｋは、０〜４までであり；
Ｒのそれぞれの発生において、独立して水素であるかまたはＣ１〜６脂肪族基、Ｃ１〜６ヘテロ脂肪族基、３員〜７員複素環基、３員〜７員炭素環基、６員〜１０員アリール基および５員〜１０員ヘテロアリール基からなる群より選択される所望により置換される部分であり；そして
ｐは、１〜６までである〕
を有するポリ（プロピレンカーボネート）鎖を含む、請求項１に記載の高分子組成物。
【請求項１２】
【化３５８】
2013536310.tif 000022
が、エチレングリコール；ジエチレングリコール、トリメチレングリコール、１，３プロパンジオール；１，４ブタンジオール、プロピレングリコール、ヘキシレングリコール、ジプロピレングリコール、トリポピレングリコールおよびこれらのアルコキシル化誘導体からなる群より選択される、請求項１１に記載の高分子組成物。
【請求項１３】
オレフィン性不飽和部位が、脂肪族ポリカーボネート鎖内の下記：
【化３５９】
2013536310.tif 000023
の部分の少なくとも一部に存在し、好ましくは、
（Ａ）脂肪族カーボネート鎖内に配置されているオレフィン性不飽和部位が、ペンダントアクリレートエステル、ビニルエーテルまたはスチレン置換基を有する置換エポキシドから誘導されるか、あるいは、
（Ｂ）脂肪族ポリカーボネート鎖の反復単位の少なくとも一部におけるＲ１、Ｒ２、Ｒ３およびＲ４のうちの１つが、オレフィン性不飽和部位を含むか、あるいは、
（Ｃ）前記高分子組成物が、
下記の式：
【化３６０】
2013536310.tif 000024
〔式中、Ｚは、エポキシドを開環することができる任意の基であり、
Ｙは、水素、所望により置換される脂肪族基、アシル基、アルキルまたはアリールシラン基、アルキルまたはアリールスルホニル基およびカルバモイル基からなる群より選択され、
Ｒ１’、Ｒ２’、Ｒ３’およびＲ４’は、脂肪族ポリカーボネート鎖内のそれぞれの発生において、水素、フッ素および所望により置換されるＣ１〜２０脂肪族基からなる群より独立して選択され、ここでＲ１’、Ｒ２’、Ｒ３’およびＲ４’のうちの任意の２つ以上は、所望により介在性原子と一緒になって、所望により１個以上のヘテロ原子を含有する１つ以上の所望により置換される環を形成してもよく、Ｒ１’、Ｒ２’、Ｒ３’およびＲ４’のうちの少なくとも１つは、オレフィン性不飽和基を含む基であり、そして
Ｒｉは、Ｒ１’、Ｒ２’、Ｒ３’およびＲ４’またはＲ１、Ｒ２、Ｒ３およびＲ４のいずれかを表す〕
を有する脂肪族ポリカーボネート鎖を含む、請求項１に記載の高分子組成物。
【請求項１４】
２つ以上のオレフィン性不飽和部位を有する脂肪族ポリカーボネート鎖を含み、
ａ）各脂肪族ポリカーボネート鎖が、下記の構造：
【化３６８】
2013536310.tif 000025
を有する反復単位を含む（式中、Ｒ１、Ｒ２、Ｒ３およびＲ４が、前記高分子鎖のそれぞれの発生において、水素、フッ素、所望により置換されるＣ１〜２０ヘテロ脂肪族基、所望により置換されるＣ１〜３０脂肪族基および所望により置換されるＣ６〜１０アリール基からなる群より独立して選択され、Ｒ１、Ｒ２、Ｒ３およびＲ４のうちの任意の２つ以上が、所望により介在性原子と一緒になって、所望により１個以上のヘテロ原子を含有する１つ以上の所望により置換される環を形成してもよい）；
ｂ）各脂肪族ポリカーボネート鎖が、下記の構造：
【化３６９】
2013536310.tif 000026
を有する反復単位を更に含む（式中、Ｒ１ａ、Ｒ２ａ、Ｒ３ａおよびＲ４ａが、前記高分子鎖のそれぞれの発生において、水素、フッ素、所望により置換されるＣ１〜２０脂肪族基および−Ｔ−Ｖからなる群より独立して選択され、Ｂの各単位において、Ｒ１ａ、Ｒ２ａ、Ｒ３ａおよびＲ４ａのうちの１つ以上が−Ｔ−Ｖであり；
各Ｔが、独立して、共有結合または所望により置換される二価Ｃ１〜８飽和もしくは不飽和、直鎖もしくは分岐鎖の炭化水素鎖であり、１つ以上のメチレン単位が、−ＮＲ−、−Ｎ（Ｒ）Ｃ（Ｏ）−、−Ｃ（Ｏ）Ｎ（Ｒ）−、−Ｎ（Ｒ）ＳＯ２−、−ＳＯ２Ｎ（Ｒ）−、−Ｏ−、−Ｃ（Ｏ）−、−ＯＣ（Ｏ）−、−ＯＣ（Ｏ）Ｏ−、−Ｃ（Ｏ）Ｏ−、−Ｎ（Ｒ）Ｃ（Ｏ）Ｏ−、−ＯＣ（Ｏ）Ｎ（Ｒ）−、−Ｓ−、−ＳＯ−または−ＳＯ２−に所望によりおよび独立して代えられており；
各Ｒが、独立して、水素またはＣ１〜２０脂肪族基、複素環基、炭素環基、アリール基およびヘテロアリール基からなる群より選択される所望により置換されるラジカルであり；
各Ｖが、１つ以上のオレフィン性不飽和単位を含有する、所望により置換されるアシル基、Ｃ１〜１２脂肪族基、Ｃ１〜１２ヘテロ脂肪族基、アリール基、ヘテロアリール基、炭素環基または複素環基の基である）；
ｃ）脂肪族ポリカーボネート鎖の分子量が、平均で約５００ｇ／ｍｏｌ〜約１００，０００ｇ／ｍｏｌの範囲である
高分子組成物。
【請求項１５】
脂肪族ポリカーボネート鎖が、下記：
約５００ｇ／ｍｏｌ〜約２０，０００ｇ／ｍｏｌのＭｎ、
平均して９０％を越えるカーボネート結合および
少なくとも９０％の末端基が、脂肪族不飽和を含有する部分であること
を有することを特徴とする、請求項１または１４に記載の高分子組成物。
【請求項１６】
請求項１に記載の高分子組成物を、オレフィン性不飽和部位の間で架橋を実施するのに適した条件下で架橋開始剤と組み合わせる方法であって、好ましくは、
前記方法は、オレフィン性不飽和部位と反応することができる反応性希釈剤を更に含み、より好ましくは、
前記反応性希釈剤が、アクリレートおよびスチレンからなる群より選択される、
方法。
【請求項１７】
オレフィン性不飽和部位の少なくともサブセットが架橋されている、請求項１に記載の組成物。
【請求項１８】
請求項１に記載の高分子組成物または架橋組成物を含み、高分子複合材の調製に適した１つ以上の材料を更に含む、複合材であって、好ましくは、
前記１つ以上の適した材料が、ガラス繊維、炭素繊維、セラミック繊維、鉱物繊維、粘土、アルミナ、ケイ素鉱物（silicaceous  minerals）、木部繊維、紙、セルロース、植物由来繊維、ナノ粒子およびカーボンナノチューブからなる群より選択される、
複合材。
【請求項１９】
請求項１に記載の組成物を少なくとも部分的に硬化することにより調製された被覆をその上に有する基材を含む、複合品。
【請求項２０】
請求項１に記載の架橋高分子組成物を含む、製造品。
【手続補正２】
【補正対象書類名】明細書
【補正対象項目名】０００３
【補正方法】変更
【補正の内容】
【０００３】
一実施形態において、例えば、以下の項目が提供される。
（項目１）
２つ以上のオレフィン性不飽和部位を有する脂肪族ポリカーボネート鎖を含み、
ａ）前記脂肪族ポリカーボネート鎖が、下記の構造：
【化３２５】
2013536310.tif 000027
を有する反復単位を含み（式中、Ｒ１、Ｒ２、Ｒ３およびＲ４が、高分子鎖のそれぞれの発生において、水素、フッ素、所望により置換されるＣ１〜３０脂肪族基、所望により置換されるＣ１〜２０ヘテロ脂肪族基および所望により置換されるＣ６〜１０アリール基からなる群より独立して選択され、Ｒ１、Ｒ２、Ｒ３およびＲ４のうちの任意の２つ以上が、介在性原子と一緒になって、所望により１個以上のヘテロ原子を含有する１つ以上の所望により置換される環を形成してもよい）；
ｂ）オレフィン性不飽和部位の少なくとも２つが、所望により置換されるアクリレート、所望により置換されるアクロレイン、所望により置換されるアクリルアミド、所望により置換されるマレイミド、所望により置換されるビニルエーテルおよび所望により置換されるスチレンからなる群より選択される部分に炭素間二重結合を含み；ならびに
ｃ）脂肪族ポリカーボネート鎖の分子量が、平均で約５００ｇ／ｍｏｌ〜約１００，０００ｇ／ｍｏｌの範囲である
高分子組成物。
（項目２）
オレフィン性不飽和部位が、脂肪族カーボネート鎖の１つ以上の末端に配置されている、項目１に記載の高分子組成物。
（項目３）
脂肪族カーボネート鎖の末端に配置されているオレフィン性不飽和部位が、アクリレートエスエル、所望により置換されるアクロレイン、所望により置換されるアクリルアミド、所望により置換されるマレイミド、所望により置換されるビニルエーテルおよび所望により置換されるスチレンからなる群より独立して選択される、項目２に記載の高分子組成物。
（項目４）
下記の式：
【化３２６】
2013536310.tif 000028
〔式中、
各Ｙは、独立して、オレフィン性不飽和基を含有する官能基であり、
【化３２７】
2013536310.tif 000029
は、共有結合、ヘテロ原子または多価部分であり、そして
ｘおよびｙは、それぞれ独立して、０〜６の整数であり、式中ｘとｙの合計は、２〜６である〕
を有する脂肪族ポリカーボネート鎖を含む、項目２に記載の高分子組成物。
（項目５）
Ｙのオレフィン性不飽和部位が、所望により置換されるアクリレート、所望により置換されるアクロレイン、所望により置換されるアクリルアミド、所望により置換されるマレイミド、所望により置換されるビニルエーテルおよび所望により置換されるスチレンからなる群より選択される部分に炭素間二重結合を含む、項目４に記載の高分子組成物。
（項目６）
各Ｙが、下記：
【化３２８】
2013536310.tif 000030
からなる群より独立して選択され、
式中、
Ｒａ、ＲｂおよびＲｃが、水素、所望により置換されるＣ１〜２０脂肪族基、所望により置換されるＣ１〜２０ヘテロ脂肪族基、所望により置換されるアシルオキシ基、所望により置換されるアシル基、所望により置換されるアルコキシ基、所望により置換される３員〜１４員炭素環基および所望により置換される３員〜１２員複素環基からなる群より独立して選択され、ここでＲａ、ＲｂおよびＲｃのうちの任意の２つ以上が、所望により介在性原子と一緒になって、所望により１個以上のヘテロ原子を含有する１つ以上の所望により置換される環を形成してもよく；
Ｒｄが、それぞれの発生において、ハロゲン、−ＮＯ２、−ＣＮ、−ＳＲ、−Ｓ（Ｏ）Ｒ、−Ｓ（Ｏ）２Ｒ、−ＮＲＣ（Ｏ）Ｒ、−ＯＣ（Ｏ）Ｒ、−ＣＯ２Ｒ、−ＮＣＯ、−Ｎ３、−ＯＲ、−ＯＣ（Ｏ）Ｎ（Ｒ）２、−Ｎ（Ｒ）２、−ＮＲＣ（Ｏ）Ｒ、−ＮＲＣ（Ｏ）ＯＲからなる群より独立して選択されるかまたはＣ１〜２０脂肪族基、Ｃ１〜２０ヘテロ脂肪族基、３員〜１４員炭素環基、３員〜１２員複素環基、５員〜１２員ヘテロアリール基および６員〜１０員アリール基からなる群より選択される所望により置換されるラジカルであり、ここで２つ以上の隣接するＲｄ基が、一緒になって、０〜４個のヘテロ原子を含有する、所望により置換される飽和、部分的に不飽和または芳香族の５員〜１２員環を形成することができ；
ｋが、０〜４までであり；
ｑが、１〜６までであり；
Ｒａ’が、それぞれの発生において、ハロゲン、所望により置換されるＣ１〜２０脂肪族基および所望により置換されるＣ１〜２０ヘテロ脂肪族基からなる群より独立して選択され；
Ｒのそれぞれの発生において、独立して水素であるかまたはＣ１〜６脂肪族基、Ｃ１〜６ヘテロ脂肪族基、３員〜７員複素環基、３員〜７員炭素環基、６員〜１０員アリール基および５員〜１０員ヘテロアリール基からなる群より選択される所望により置換される部分であり；そして
ｐが１〜６までの整数である
項目４に記載の高分子組成物。
（項目７）
Ｙが、下記の式：
【化３２９】
2013536310.tif 000031
を有する、項目６に記載の高分子組成物。
（項目８）
Ｙが、下記の式：
【化３３０】
2013536310.tif 000032
を有する、項目７に記載の高分子組成物。
（項目９）
Ｙが、下記の式：
【化３３１】
2013536310.tif 000033
を有する、項目７に記載の高分子組成物。
（項目１０）
各Ｙが、下記：
【化３３２】
2013536310.tif 000034
からなる群より独立して選択される、項目７に記載の高分子組成物。
（項目１１）
Ｙが、下記の式：
【化３３３】
2013536310.tif 000035
を有する、項目７に記載の高分子組成物。
（項目１２）
Ｙが、下記の式：
【化３３４】
2013536310.tif 000036
を有する、項目７に記載の高分子組成物。
（項目１３）
Ｙが、下記の式：
【化３３５】
2013536310.tif 000037
を有する、項目７に記載の高分子組成物。
（項目１４）
Ｙが、下記の式：
【化３３６】
2013536310.tif 000038
を有する、項目７に記載の高分子組成物。
（項目１５）
Ｙが、下記の式：
【化３３７】
2013536310.tif 000039
を有する、項目７に記載の高分子組成物。
（項目１６）
Ｙが、下記の式：
【化３３８】
2013536310.tif 000040
を有する、項目７に記載の高分子組成物。
（項目１７）
Ｙが、下記の式：
【化３３９】
2013536310.tif 000041
を有する、項目７に記載の高分子組成物。
（項目１８）
Ｙが、下記の式：
【化３４０】
2013536310.tif 000042
を有する、項目６に記載の高分子組成物。
（項目１９）
ＸおよびＹが、下記の式：
【化３４１】
2013536310.tif 000043
を有する、項目１８に記載の高分子組成物。
（項目２０）
Ｙが、下記の式：
【化３４２】
2013536310.tif 000044
を有する、項目１８に記載の高分子組成物。
（項目２１）
Ｙが、下記の式：
【化３４３】
2013536310.tif 000045
を有する、項目１８に記載の高分子組成物。
（項目２２）
少なくとも１つのＹ基が他と異なる、項目６に記載の高分子組成物。
（項目２３）
各Ｙ基が同じである、項目６に記載の高分子組成物。
（項目２４）
下記の式：
【化３４４】
2013536310.tif 000046
〔式中、ｘ’は、１〜５までの整数であり、ｎは、平均して、前記高分子において約５〜約４００の整数である〕
を有する脂肪族ポリカーボネート鎖を含む、項目８に記載の高分子組成物。
（項目２５）
【化３４５】
2013536310.tif 000047
が二価アルコールから誘導される、項目２４に記載の高分子組成物。
（項目２６）
二価アルコールがＣ２〜４０ジオールを含む、項目２５に記載の高分子組成物。
（項目２７）
下記の式：
【化３４６】
2013536310.tif 000048
〔式中、ｎは、平均して、前記高分子において約５〜約４００の整数である〕
を有する脂肪族ポリカーボネート鎖を含む、項目２１に記載の高分子組成物。
（項目２８）
【化３４７】
2013536310.tif 000049
が多価アルコールから誘導される、項目２４に記載の高分子組成物。
（項目２９）
多価アルコールがＣ２〜４０トリオールを含む、項目２８に記載の高分子組成物。
（項目３０）
下記の式：
【化３４８】
2013536310.tif 000050
〔式中、ｎは、平均して、前記高分子において約５〜約４００の整数である〕
を有する脂肪族ポリカーボネート鎖を含む、項目２９に記載の高分子組成物。
（項目３１）
【化３４９】
2013536310.tif 000051
がポリカルボン酸から誘導される、項目４に記載の高分子組成物。
（項目３２）
下記の式：
【化３５０】
2013536310.tif 000052
〔式中、ｙ’は、１〜５までの整数であり、ｎは、平均して、前記高分子において約５〜約４００の整数である〕
を有する脂肪族ポリカーボネート鎖を含む、項目３１に記載の高分子組成物。
（項目３３）
【化３５１】
2013536310.tif 000053
がジカルボン酸から誘導される、項目３１に記載の高分子組成物。
（項目３４）
下記の式：
【化３５２】
2013536310.tif 000054
〔式中、ｎは、平均して、前記高分子において約５〜約４００の整数である〕
を有する脂肪族ポリカーボネート鎖を含む、項目３３に記載の高分子組成物。
（項目３５）
【化３５３】
2013536310.tif 000055
がヒドロキシ酸から誘導される、項目４に記載の高分子組成物。
（項目３６）
下記の式：
【化３５４】
2013536310.tif 000056
〔式中、ｎは、平均して、前記高分子において約５〜約４００の整数である〕
を有する脂肪族ポリカーボネート鎖を含む、項目３５に記載の高分子組成物。
（項目３７）
下記の式：
【化３５５】
2013536310.tif 000057
〔式中、
【化３５６】
2013536310.tif 000058
は、所望により置換されるＣ１〜４０脂肪族基、所望により置換されるＣ１〜４０ヘテロ脂肪族基、所望により置換されるアリール部分、所望により置換されるヘテロアリール部分、ポリエーテル、ポリエステル、ポリオレフィンおよび単一の共有結合からなる群より選択され；
Ｙは、それぞれの発生において、下記：
【化３５７】
2013536310.tif 000059
からなる群より独立して選択され；
式中、
ｎは、平均して、前記高分子において約５〜約４００の整数であり；
Ｒａ、ＲｂおよびＲｃは、水素、所望により置換されるＣ１〜２０脂肪族基、所望により置換されるＣ１〜２０ヘテロ脂肪族基、所望により置換されるアシルオキシ基、所望により置換されるアシル基、所望により置換されるアルコキシ基、所望により置換される３員〜１４員炭素環基および所望により置換される３員〜１２員複素環基からなる群より独立して選択され、ここでＲａ、ＲｂおよびＲｃのうちの任意の２つ以上は、所望により介在性原子と一緒になって、所望により１個以上のヘテロ原子を含有する１つ以上の所望により置換される環を形成してもよく；
Ｒｄは、それぞれの発生において、水素、ハロゲン、−ＮＯ２、−ＣＮ、−ＳＲ、−Ｓ（Ｏ）Ｒ、−Ｓ（Ｏ）２Ｒ、−ＮＲＣ（Ｏ）Ｒ、−ＯＣ（Ｏ）Ｒ、−ＣＯ２Ｒ、−ＮＣＯ、−Ｎ３、−ＯＲ、−ＯＣ（Ｏ）Ｎ（Ｒ）２、−Ｎ（Ｒ）２、−ＮＲＣ（Ｏ）Ｒ、−ＮＲＣ（Ｏ）ＯＲからなる群より独立して選択されるかまたはＣ１〜２０脂肪族基、Ｃ１〜２０ヘテロ脂肪族基、３員〜１４員炭素環基、３員〜１２員複素環基、５員〜１２員ヘテロアリール基および６員〜１０員アリール基からなる群より選択される所望により置換されるラジカルであり、ここで２つ以上の隣接するＲｄ基は、一緒になって、０〜４個のヘテロ原子を含有する、所望により置換される飽和、部分的に不飽和または芳香族の５員〜１２員環を形成することができ；
ｋは、０〜４までであり；
Ｒのそれぞれの発生において、独立して水素であるかまたはＣ１〜６脂肪族基、Ｃ１〜６ヘテロ脂肪族基、３員〜７員複素環基、３員〜７員炭素環基、６員〜１０員アリール基および５員〜１０員ヘテロアリール基からなる群より選択される所望により置換される部分であり；そして
ｐは、１〜６までである〕
を有するポリ（プロピレンカーボネート）鎖を含む、項目１に記載の高分子組成物。
（項目３８）
【化３５８】
2013536310.tif 000060
が、エチレングリコール；ジエチレングリコール、トリメチレングリコール、１，３プロパンジオール；１，４ブタンジオール、プロピレングリコール、ヘキシレングリコール、ジプロピレングリコール、トリポピレングリコールおよびこれらのアルコキシル化誘導体からなる群より選択される、項目３７に記載の高分子組成物。
（項目３９）
オレフィン性不飽和部位が、脂肪族ポリカーボネート鎖内の下記：
【化３５９】
2013536310.tif 000061
の部分の少なくとも一部に存在する、項目１に記載の高分子組成物。
（項目４０）
脂肪族ポリカーボネート鎖内に配置されているオレフィン性不飽和部位が、アクリレートエステル、所望により置換されるビニルエーテルおよび所望により置換されるスチレンからなる群より独立して選択される、項目２に記載の高分子組成物。
（項目４１）
脂肪族カーボネート鎖内に配置されているオレフィン性不飽和部位が、ペンダントアクリレートエステル、ビニルエーテルまたはスチレン置換基を有する置換エポキシドから誘導される、項目３９に記載の高分子組成物。
（項目４２）
脂肪族ポリカーボネート鎖の反復単位の少なくとも一部におけるＲ１、Ｒ２、Ｒ３およびＲ４のうちの１つが、オレフィン性不飽和部位を含む、項目３９に記載の高分子組成物。
（項目４３）
少なくとも２種類の反復単位を含有する脂肪族ポリカーボネート鎖を含み、第１の種類の反復単位がオレフィン性不飽和基を持つ置換基を有し、第２の種類の反復単位がオレフィン性不飽和基を持つ置換基を有さない、項目３９に記載の高分子組成物。
（項目４４）
下記の式：
【化３６０】
2013536310.tif 000062
〔式中、Ｚは、エポキシドを開環することができる任意の基であり、
Ｙは、水素、所望により置換される脂肪族基、アシル基、アルキルまたはアリールシラン基、アルキルまたはアリールスルホニル基およびカルバモイル基からなる群より選択され、
Ｒ１’、Ｒ２’、Ｒ３’およびＲ４’は、脂肪族ポリカーボネート鎖内のそれぞれの発生において、水素、フッ素および所望により置換されるＣ１〜２０脂肪族基からなる群より独立して選択され、ここでＲ１’、Ｒ２’、Ｒ３’およびＲ４’のうちの任意の２つ以上は、所望により介在性原子と一緒になって、所望により１個以上のヘテロ原子を含有する１つ以上の所望により置換される環を形成してもよく、Ｒ１’、Ｒ２’、Ｒ３’およびＲ４’のうちの少なくとも１つは、オレフィン性不飽和基を含む基であり、そして
Ｒｉは、Ｒ１’、Ｒ２’、Ｒ３’およびＲ４’またはＲ１、Ｒ２、Ｒ３およびＲ４のいずれかを表す〕
を有する脂肪族ポリカーボネート鎖を含む、項目３９に記載の高分子組成物。
（項目４５）
下記の式：
【化３６１】
2013536310.tif 000063
〔式中、
Ｘ’およびＹ’は、水素、所望により置換される脂肪族基、アシル基、アルキルまたはアリールシラン基、アルキルまたはアリールスルホニル基およびカルバモイル基からなる群より選択され、
Ｒ１’、Ｒ２’、Ｒ３’およびＲ４’は、脂肪族ポリカーボネート鎖内のそれぞれの発生において、水素、フッ素および所望により置換されるＣ１〜２０脂肪族基からなる群より独立して選択され、ここでＲ１’、Ｒ２’、Ｒ３’およびＲ４’のうちの任意の２つ以上は、所望により介在性原子と一緒になって、所望により１個以上のヘテロ原子を含有する１つ以上の所望により置換される環を形成してもよく、Ｒ１’、Ｒ２’、Ｒ３’およびＲ４’のうちの少なくとも１つは、オレフィン性不飽和基を含む基であり、
【化３６２】
2013536310.tif 000064
は、多価部分であり、そして
ｘおよびｙは、それぞれ独立して、０〜６の整数であり、ここでｘとｙの合計は、２〜６までである〕
を有する脂肪族ポリカーボネート鎖を含む、項目４３に記載の高分子組成物。
（項目４６）
下記の式：
【化３６３】
2013536310.tif 000065
〔式中、ｘは、１〜５までの整数である〕
を有する脂肪族ポリカーボネート鎖を含む、項目４５に記載の高分子組成物。
（項目４７）
【化３６４】
2013536310.tif 000066
が二価アルコールから誘導される、項目４６に記載の高分子組成物。
（項目４８）
下記の式：
【化３６５】
2013536310.tif 000067
を有する脂肪族ポリカーボネート鎖を含む、項目４７に記載の高分子組成物。
（項目４９）
二価アルコールがＣ２〜４０ジオールを含む、項目４７に記載の高分子組成物。
（項目５０）
【化３６６】
2013536310.tif 000068
が多価アルコールから誘導される、項目４５に記載の高分子組成物。
（項目５１）
多価アルコールがＣ２〜４０トリオールを含む、項目５０に記載の高分子組成物。
（項目５２）
下記の式：
【化３６７】
2013536310.tif 000069
〔式中、ｎは、平均して、前記高分子において約５〜約４００の整数である〕
を有する脂肪族ポリカーボネート鎖を含む、項目５１に記載の高分子組成物。
（項目５３）
２つ以上のオレフィン性不飽和部位を有する脂肪族ポリカーボネート鎖を含み、
ａ）各脂肪族ポリカーボネート鎖が、下記の構造：
【化３６８】
2013536310.tif 000070
を有する反復単位を含む（式中、Ｒ１、Ｒ２、Ｒ３およびＲ４が、前記高分子鎖のそれぞれの発生において、水素、フッ素、所望により置換されるＣ１〜２０ヘテロ脂肪族基、所望により置換されるＣ１〜３０脂肪族基および所望により置換されるＣ６〜１０アリール基からなる群より独立して選択され、Ｒ１、Ｒ２、Ｒ３およびＲ４のうちの任意の２つ以上が、所望により介在性原子と一緒になって、所望により１個以上のヘテロ原子を含有する１つ以上の所望により置換される環を形成してもよい）；
ｂ）各脂肪族ポリカーボネート鎖が、下記の構造：
【化３６９】
2013536310.tif 000071
を有する反復単位を更に含む（式中、Ｒ１ａ、Ｒ２ａ、Ｒ３ａおよびＲ４ａが、前記高分子鎖のそれぞれの発生において、水素、フッ素、所望により置換されるＣ１〜２０脂肪族基および−Ｔ−Ｖからなる群より独立して選択され、Ｂの各単位において、Ｒ１ａ、Ｒ２ａ、Ｒ３ａおよびＲ４ａのうちの１つ以上が−Ｔ−Ｖであり；
各Ｔが、独立して、共有結合または所望により置換される二価Ｃ１〜８飽和もしくは不飽和、直鎖もしくは分岐鎖の炭化水素鎖であり、１つ以上のメチレン単位が、−ＮＲ−、−Ｎ（Ｒ）Ｃ（Ｏ）−、−Ｃ（Ｏ）Ｎ（Ｒ）−、−Ｎ（Ｒ）ＳＯ２−、−ＳＯ２Ｎ（Ｒ）−、−Ｏ−、−Ｃ（Ｏ）−、−ＯＣ（Ｏ）−、−ＯＣ（Ｏ）Ｏ−、−Ｃ（Ｏ）Ｏ−、−Ｎ（Ｒ）Ｃ（Ｏ）Ｏ−、−ＯＣ（Ｏ）Ｎ（Ｒ）−、−Ｓ−、−ＳＯ−または−ＳＯ２−に所望によりおよび独立して代えられており；
各Ｒが、独立して、水素またはＣ１〜２０脂肪族基、複素環基、炭素環基、アリール基およびヘテロアリール基からなる群より選択される所望により置換されるラジカルであり；
各Ｖが、１つ以上のオレフィン性不飽和単位を含有する、所望により置換されるアシル基、Ｃ１〜１２脂肪族基、Ｃ１〜１２ヘテロ脂肪族基、アリール基、ヘテロアリール基、炭素環基または複素環基の基である）；
ｃ）脂肪族ポリカーボネート鎖の分子量が、平均で約５００ｇ／ｍｏｌ〜約１００，０００ｇ／ｍｏｌの範囲である
高分子組成物。
（項目５４）
下記の式：
【化３７０】
2013536310.tif 000072
〔式中、
各Ｌは、独立して、共有結合または所望により置換される二価Ｃ１〜８飽和もしくは不飽和、直鎖もしくは分岐鎖の炭化水素鎖であり、ここで１つ以上のメチレン単位は、−ＮＲ−、−Ｎ（Ｒ）Ｃ（Ｏ）−、−Ｃ（Ｏ）Ｎ（Ｒ）−、−Ｎ（Ｒ）ＳＯ２−、−ＳＯ２Ｎ（Ｒ）−、−Ｏ−、−Ｃ（Ｏ）−、−ＯＣ（Ｏ）−、−ＯＣ（Ｏ）Ｏ−、−Ｃ（Ｏ）Ｏ−、−Ｎ（Ｒ）Ｃ（Ｏ）Ｏ−、−ＯＣ（Ｏ）Ｎ（Ｒ）−、−Ｓ−、−ＳＯ−または−ＳＯ２−に所望によりおよび独立して代えられており；
各Ｘは、独立して、水素、脂肪族基、アシル基、アルキルもしくはアリールシラン基、アルキルもしくはアリールスルホニル基およびカルバモイル基からなる群より選択される所望により置換される基または１つ以上のオレフィン性不飽和単位を含有する基であり；
【化３７１】
2013536310.tif 000073
は、共有結合、ヘテロ原子または多価部分であり、そして  
ｘおよびｙは、それぞれ独立して、０〜６の整数であり、ここでｘとｙの合計は、２〜６までである〕
を有する脂肪族ポリカーボネート鎖を含む、項目５３に記載の高分子組成物。
（項目５５）
下記の式：
【化３７２】
2013536310.tif 000074
〔式中、
ｎは、平均して、前記高分子において約５〜約４００の整数であり；
各Ｌは、独立して、共有結合または所望により置換される二価Ｃ１〜８飽和もしくは不飽和、直鎖もしくは分岐鎖の炭化水素鎖であり、ここで１つ以上のメチレン単位は、−ＮＲ−、−Ｎ（Ｒ）Ｃ（Ｏ）−、−Ｃ（Ｏ）Ｎ（Ｒ）−、−Ｎ（Ｒ）ＳＯ２−、−ＳＯ２Ｎ（Ｒ）−、−Ｏ−、−Ｃ（Ｏ）−、−ＯＣ（Ｏ）−、−ＯＣ（Ｏ）Ｏ−、−Ｃ（Ｏ）Ｏ−、−Ｎ（Ｒ）Ｃ（Ｏ）Ｏ−、−ＯＣ（Ｏ）Ｎ（Ｒ）−、−Ｓ−、−ＳＯ−または−ＳＯ２−に所望によりおよび独立して代えられており；
各Ｘは、独立して、水素または１つ以上のオレフィン性不飽和単位を含有する基である〕
を有する脂肪族ポリカーボネート鎖を含む、項目５３に記載の高分子組成物。
（項目５６）
ＸおよびＶのオレフィン性不飽和部位が、所望により置換されるアクリレート、所望により置換されるアクロレイン、所望により置換されるアクリルアミド、所望により置換されるマレイミド、所望により置換されるビニルエーテルおよび所望により置換されるスチレンからなる群より選択される部分に炭素間二重結合を含む、項目５４または５５に記載の高分子組成物。
（項目５７）
ＸおよびＶが、下記：
【化３７３】
2013536310.tif 000075
からなる群より選択され；
式中、
Ｒａ、ＲｂおよびＲｃが、水素、所望により置換されるＣ１〜２０脂肪族基、所望により置換されるＣ１〜２０ヘテロ脂肪族基、所望により置換されるアシルオキシ基、所望により置換されるアシル基、所望により置換されるアルコキシ基、所望により置換される３員〜１４員炭素環基および所望により置換される３員〜１２員複素環基からなる群より独立して選択され、ここでＲａ、ＲｂおよびＲｃのうちの任意の２つ以上が、所望により介在性原子と一緒になって、所望により１個以上のヘテロ原子を含有する１つ以上の所望により置換される環を形成してもよく；
Ｒｄが、それぞれの発生において、ハロゲン、−ＮＯ２、−ＣＮ、−ＳＲ、−Ｓ（Ｏ）Ｒ、−Ｓ（Ｏ）２Ｒ、−ＮＲＣ（Ｏ）Ｒ、−ＯＣ（Ｏ）Ｒ、−ＣＯ２Ｒ、−ＮＣＯ、−Ｎ３、−ＯＲ、−ＯＣ（Ｏ）Ｎ（Ｒ）２、−Ｎ（Ｒ）２、−ＮＲＣ（Ｏ）Ｒ、−ＮＲＣ（Ｏ）ＯＲからなる群より独立して選択されるかまたはＣ１〜２０脂肪族基、Ｃ１〜２０ヘテロ脂肪族基、３員〜１４員炭素環基、３員〜１２員複素環基、５員〜１２員ヘテロアリール基および６員〜１０員アリール基からなる群より選択される所望により置換されるラジカルであり、ここで２つ以上の隣接するＲｄ基が、一緒になって、０〜４個のヘテロ原子を含有する、所望により置換される飽和、部分的に不飽和または芳香族の５員〜１２員環を形成することができ；
ｋが、０〜４までであり；
ｑが、１〜６までであり；  
Ｒａ’が、それぞれの発生において、ハロゲン、所望により置換されるＣ１〜２０脂肪族基および所望により置換されるＣ１〜２０ヘテロ脂肪族基からなる群より独立して選択され；
Ｒのそれぞれの発生において、独立して水素であるかまたはＣ１〜６脂肪族基、Ｃ１〜６ヘテロ脂肪族基、３員〜７員複素環基、３員〜７員炭素環基、６員〜１０員アリール基および５員〜１０員ヘテロアリール基からなる群より選択される所望により置換される部分であり；そして
ｐが１〜６までの整数である
項目５６に記載の高分子組成物。
（項目５８）
ＸおよびＶが、下記の式：
【化３７４】
2013536310.tif 000076
を有する、項目５７に記載の高分子組成物。
（項目５９）
ＸおよびＶが、下記の式：
【化３７５】
2013536310.tif 000077
を有する、項目５８に記載の高分子組成物。
（項目６０）
ＸおよびＶが、下記の式：
【化３７６】
2013536310.tif 000078
を有する、項目５８に記載の高分子組成物。
（項目６１）
ＸおよびＶが、下記：
【化３７７】
2013536310.tif 000079
からなる群より選択され、ここでｋが０〜５である
項目５８に記載の高分子組成物。
（項目６２）
ＸおよびＶが、下記の式：
【化３７８】
2013536310.tif 000080
を有する、項目５８に記載の高分子組成物。
（項目６３）
ＸおよびＶが、下記の式：
【化３７９】
2013536310.tif 000081
を有する、項目５８に記載の高分子組成物。
（項目６４）
ＸおよびＶが異なっている、項目５４に記載の高分子組成物。
（項目６５）
ＸおよびＶが同じである、項目５４に記載の高分子組成物。
（項目６６）
各Ｔが、独立して、所望により置換される二価Ｃ１〜８飽和または不飽和、直鎖または分岐鎖の炭化水素鎖であり、ここで１つ以上のメチレン単位が、−ＮＲ−、−Ｎ（Ｒ）Ｃ（Ｏ）−、−Ｃ（Ｏ）Ｎ（Ｒ）−、−Ｏ−、−Ｃ（Ｏ）−、−ＯＣ（Ｏ）−、−ＯＣ（Ｏ）Ｏ−、−Ｃ（Ｏ）Ｏ−、−Ｎ（Ｒ）Ｃ（Ｏ）Ｏ−または−ＯＣ（Ｏ）Ｎ（Ｒ）−に所望によりおよび独立して代えられている、項目５４に記載の高分子組成物。
（項目６７）
各Ｔが、独立して、所望により置換される二価Ｃ１−３飽和または不飽和、直鎖または分岐鎖の炭化水素鎖であり、ここで１つ以上のメチレン単位が、−ＮＲ−、−Ｎ（Ｒ）Ｃ（Ｏ）−、−Ｃ（Ｏ）Ｎ（Ｒ）−、−Ｏ−、−Ｃ（Ｏ）−、−ＯＣ（Ｏ）−、−ＯＣ（Ｏ）Ｏ−、−Ｃ（Ｏ）Ｏ−、−Ν（Ｒ）Ｃ（Ｏ）Ｏ−または−ＯＣ（Ｏ）Ｎ（Ｒ）−に所望によりおよび独立して代えられている、項目６６に記載の高分子組成物。
（項目６８）
各Ｔが、独立して、所望により置換される二価Ｃ１−３飽和または不飽和、直鎖または分岐鎖の炭化水素鎖であり、ここで１つ以上のメチレン単位が、−Ｏ−、−Ｃ（Ｏ）−、−ＯＣ（Ｏ）−、−ＯＣ（Ｏ）Ｏ−または−Ｃ（Ｏ）Ｏ−に所望によりおよび独立して代えられている、項目６７に記載の高分子組成物。
（項目６９）
各Ｔが、−ＣＨ２Ｏ−＊、−ＣＨ２ＯＣ（Ｏ）−＊、−ＣＨＭｅＯ−＊または−ＣＨＭｅＯＣ（Ｏ）−＊からなる群より選択され、ここで＊がＶへの結合点を示す、項目６８に記載の高分子組成物。
（項目７０）
Ｔが−ＣＨ２Ｏ−＊である、項目５８、６２、６３または６９に記載の高分子組成物。
（項目７１）
各Ｌが共有結合である、項目５４に記載の高分子組成物。
（項目７２）
各Ｌが、独立して、所望により置換される二価Ｃ１〜８飽和または不飽和、直鎖または分岐鎖の炭化水素鎖であり、ここで１つ以上のメチレン単位が、−ＮＲ−、−Ｎ（Ｒ）Ｃ（Ｏ）−、−Ｃ（Ｏ）Ｎ（Ｒ）−、−Ｏ−、−Ｃ（Ｏ）−、−ＯＣ（Ｏ）−、−ＯＣ（Ｏ）Ｏ−、−Ｃ（Ｏ）Ｏ−、−Ν（Ｒ）Ｃ（Ｏ）Ｏ−または−ＯＣ（Ｏ）Ｎ（Ｒ）−に所望によりおよび独立して代えられている、項目５４に記載の高分子組成物。
（項目７３）
各Ｌが、独立して、所望により置換される二価Ｃ１−３飽和または不飽和、直鎖または分岐鎖の炭化水素鎖であり、ここで１つ以上のメチレン単位が、−ＮＲ−、−Ｎ（Ｒ）Ｃ（Ｏ）−、−Ｃ（Ｏ）Ｎ（Ｒ）−、−Ｏ−、−Ｃ（Ｏ）−、−ＯＣ（Ｏ）−、−ＯＣ（Ｏ）Ｏ−、−Ｃ（Ｏ）Ｏ−、−Ν（Ｒ）Ｃ（Ｏ）Ｏ−または−ＯＣ（Ｏ）Ｎ（Ｒ）−に所望によりおよび独立して代えられている、項目７２に記載の高分子組成物。
（項目７４）
各Ｌが、独立して、所望により置換される二価Ｃ１〜３飽和または不飽和、直鎖または分岐鎖の炭化水素鎖であり、ここで１つ以上のメチレン単位が、−Ｏ−、−Ｃ（Ｏ）−、−ＯＣ（Ｏ）−、−ＯＣ（Ｏ）Ｏ−または−Ｃ（Ｏ）Ｏ−に所望によりおよび独立して代えられている、項目７３に記載の高分子組成物。
（項目７５）
各Ｌが、−ＣＨ２ＣＨ２Ｏ−＊、−ＣＨ２ＣＨ２ＯＣ（Ｏ）−＊、−ＣＨ２ＣＨＭｅＯ−＊、−ＣＨＭｅＣＨ２Ｏ−＊、−ＣＨ２ＣＨＭｅＯＣ（Ｏ）−＊または−ＣＨＭｅＣＨ２ＯＣ（Ｏ）−＊からなる群より選択され、ここで＊がＸへの結合点を示す、項目７４に記載の高分子組成物。
（項目７６）
Ｌが−ＣＨ２ＣＨ２Ｏ−＊である、項目５８、６２、６３または６９に記載の高分子組成物。
（項目７７）
ＸがＨである、項目７１に記載の高分子組成物。
（項目７８）
【化３８０】
2013536310.tif 000082
が多価アルコールである、項目５４に記載の高分子組成物。
（項目７９）
【化３８１】
2013536310.tif 000083
が、２、３、４、５または６つのヒドロキシル基を有する、項目７８に記載の高分子組成物。
（項目８０）
【化３８２】
2013536310.tif 000084
が二価アルコールから誘導される、項目７９に記載の高分子組成物。
（項目８１）
下記の式：
【化３８３】
2013536310.tif 000085
〔式中、ｎは、平均して、前記高分子において約５〜約４００の整数である〕
を有する脂肪族ポリカーボネート鎖を含む、項目８０に記載の高分子組成物。
（項目８２）
二価アルコールがＣ２〜４０ジオールを含む、項目８０に記載の高分子組成物。
（項目８３）
【化３８４】
2013536310.tif 000086
が、１つ以上のオレフィン性不飽和単位を含む、項目５４に記載の高分子組成物。
（項目８４）
【化３８５】
2013536310.tif 000087
が、エポキシドと二酸化炭素の共重合を開始することができる２つ以上の部位を含有するおよび１つ以上のオレフィン性不飽和部位も含有する多官能連鎖移動試薬を含むまたは多官能連鎖移動試薬から誘導される、項目５３に記載の高分子組成物。
（項目８５）
【化３８６】
2013536310.tif 000088
が、部分的にアクリル化またはメタクリル化された多価アルコールを含むまたは多価アルコールから誘導される、項目８４に記載の高分子組成物。
（項目８６）
Ｒ１、Ｒ２およびＲ３がそれぞれ水素であり、Ｒ４が水素またはメチルから選択される、項目５３〜５５または８１のいずれか１項に記載の高分子組成物。
（項目８７）
下記の式：
【化３８７】
2013536310.tif 000089
〔式中、ｎは、平均して、前記高分子において約５〜約４００の整数である〕
を有するポリ（プロピレンカーボネート）鎖を含む、項目５４に記載の高分子組成物。
（項目８８）
下記の式：
【化３８８】
2013536310.tif 000090
〔式中、Ｒａは、水素またはメチルであり、ｎは、平均して、前記高分子において約５〜約４００の整数である〕
を有するポリ（プロピレンカーボネート）鎖を含む、項目８７に記載の高分子組成物。
（項目８９）
二価アルコールが、１，２−エタンジオール、１，２−プロパンジオール、１，３−プロパンジオール、１，２−ブタンジオール、１，３−ブタンジオール、１，４−ブタンジオール、１，５−ペンタンジオール、２，２−ジメチルプロパン−１，３−ジオール、２−ブチル−２−エチルプロパン−１，３−ジオール、１，５−ヘキサンジオール、１，６−ヘキサンジオール、１，８−オクタンジオール、１，１０−デカンジオール、１，１２−ドデカンジオール、２，２，４，４−テトラメチルシクロブタン−１，３−ジオール、１，３−シクロペンタンジオール、１，２−シクロヘキサンジオール、１，３−シクロヘキサンジオール、１，４−シクロヘキサンジオール、１，２−シクロヘキサンジメタノール、１，３−シクロヘキサンジメタノール、１，４−シクロヘキサンジメタノール、１，４−シクロヘキサンジエタノール、イソソルビド、グリセロールモノエステル、グリセロールモノエーテル、トリメチロールプロパンモノエステル、トリメチロールプロパンモノエーテル、ペンタエリトリトールジエステル、ペンタエリトリトールジエーテルおよびこれらうちのいずれかのアルコキシル化誘導体からなる群より選択される、項目２７、４８または８２に記載の高分子組成物。
（項目９０）
二価アルコールが、ジエチレングリコール、トリエチレングリコール、テトラエチレングリコール、２２０〜約２０００ｇ／ｍｏｌの数平均分子量を有するもののような高級ポリ（エチレングリコール）、ジプロピレングリコール、トリプロピレングリコールおよび２３４〜約２０００ｇ／ｍｏｌの数平均分子量を有するもののような高級ポリ（プロピレングリコール）からなる群より選択される、項目２７、４８または８２に記載の高分子組成物。
（項目９１）
二価アルコールが、二価酸、ジオールまたはヒドロキシ酸からなる群より選択される化合物のアルコキシル化誘導体を含む、項目２７、４８または８２に記載の高分子組成物。
（項目９２）
アルコキシル化誘導体が、エトキシル化またはプロポキシル化化合物を含む、項目９１に記載の高分子組成物。
（項目９３）
アルコキシル化誘導体が、マレイン酸のエトキシル化またはプロポキシル化誘導体を含む、項目９１に記載の高分子組成物。
（項目９４）
アルコキシル化誘導体が、フマル酸のエトキシル化またはプロポキシル化誘導体を含む、項目９１に記載の高分子組成物。
（項目９５）
二価アルコールがポリマージオールを含む、項目２０、４８または８０に記載の高分子組成物。
（項目９６）
ポリマージオールが、ポリエーテル、ポリエステル、ヒドロキシ末端ポリオレフィン、ポリエーテルコポリエステル、ポリエーテルポリカーボネート、ポリカーボネートコポリエステルおよびこれらのうちのいずれかのアルコキシル化類似体からなる群より選択される、項目９５に記載の高分子組成物。
（項目９７）
ポリマージオールが約２０００ｇ／ｍｏｌ未満の平均分子量を有する、項目９５に記載の高分子組成物。
（項目９８）
多価アルコールが、グリセロール、１，２，４−ブタントリオール、２−（ヒドロキシメチル）−１，３−プロパンジオール、ヘキサントリオール、トリメチロールプロパン、トリメチロールエタン、トリメチロールヘキサン、１，４−シクロヘキサントリメタノール、ペンタエリトリトールモノエステル、ペンタエリトリトールモノエーテルおよびこれらのアルコキシル化類似体からなる群より選択される、項目２８または７６に記載の高分子組成物。
（項目９９）
多価アルコールが、３つを越えるヒドロキシル基を有するＣ２〜４０多価アルコールを含む、項目２８または７６に記載の高分子組成物。
（項目１００）
【化３８９】
2013536310.tif 000091
がジカルボン酸から誘導される、項目５４に記載の高分子組成物。
（項目１０１）
ジカルボンサンが、フタル酸、イソフタル酸、テレフタル酸、マレイン酸、コハク酸、マロン酸、グルタル酸、アジピン酸、ピメリン酸、スベリン酸およびアゼライン酸からなる群より選択される、項目３４または１００に記載の高分子組成物。
（項目１０２）
ポリカルボン酸が、下記：
【化３９０】
2013536310.tif 000092
からなる群より選択される、項目３１または１００に記載の高分子組成物。
（項目１０３）
【化３９１】
2013536310.tif 000093
がヒドロキシ酸から誘導される、項目５４に記載の高分子組成物。
（項目１０４）
ヒドロキシ酸がアルファ−ヒドロキシ酸である、項目３６または１０３に記載の高分子組成物。
（項目１０５）
ヒドロキシ酸が、グリコール酸、ＤＬ−乳酸、Ｄ−乳酸、Ｌ−乳酸、クエン酸およびマンデル酸からなる群より選択される、項目３６または１０３に記載の高分子組成物。
（項目１０６）
ヒドロキシ酸がベータ−ヒドロキシ酸である、項目３６または１０３に記載の高分子組成物。
（項目１０７）
ヒドロキシ酸が、３−ヒドロキシプロピオン酸、ＤＬ３−ヒドロキシ酪酸、Ｄ−３ヒドロキシ酪酸、Ｌ３−ヒドロキシ酪酸、ＤＬ−３−ヒドロキシ吉草酸、Ｄ−３−ヒドロキシ吉草酸、Ｌ−３−ヒドロキシ吉草酸、サリチル酸およびサリチル酸の誘導体からなる群より選択される、項目３６または１０３に記載の高分子組成物。
（項目１０８）
ヒドロキシ酸がα−ωヒドロキシ酸である、項目３６または１０３に記載の高分子組成物。
（項目１０９）
ヒドロキシ酸が、所望により置換されるＣ３〜２０脂肪族α−ωヒドロキシ酸およびオリゴマーエステルからなる群より選択される、項目３６または１０３に記載の高分子組成物。
（項目１１０）
ヒドロキシ酸が、下記：
【化３９２】
2013536310.tif 000094
【化３９３】
2013536310.tif 000095
からなる群より選択される、項目３６または１０３に記載の高分子組成物。
（項目１１１）
下記の部分：
【化３９４】
2013536310.tif 000096
が、脂肪族ポリカーボネート鎖でのそれぞれの発生において、下記：
【化３９５】
2013536310.tif 000097
からなる群より独立して選択され、
式中、各Ｒｘが、所望により置換される脂肪族基、所望により置換されるヘテロ脂肪族基、所望により置換されるアリール基および所望により置換されるヘテロアリール基からなる群より選択される
項目１〜２または５３〜５４のいずれか１項に記載の高分子組成物。
（項目１１２）
下記の部分：
【化３９６】
2013536310.tif 000098
が、脂肪族ポリカーボネート鎖でのそれぞれの発生において、下記：
【化３９７】
2013536310.tif 000099
からなる群より独立して選択される、項目１１１に記載の高分子組成物。
（項目１１３）
脂肪族ポリカーボネート鎖における下記：
【化３９８】
2013536310.tif 000100
の部分の大部分が、下記：
【化３９９】
2013536310.tif 000101
を含む、項目１１１に記載の高分子組成物。
（項目１１４）
脂肪族ポリカーボネート鎖における下記：
【化４００】
2013536310.tif 000102
の部分の大部分が、下記：
【化４０１】
2013536310.tif 000103
を含む、項目１１１に記載の高分子組成物。
（項目１１５）
脂肪族ポリカーボネート鎖における下記：
【化４０２】
2013536310.tif 000104
の部分の実質的な部分が、下記：
【化４０３】
2013536310.tif 000105
を含む、項目１１１に記載の高分子組成物。
（項目１１６）
脂肪族ポリカーボネート鎖が、下記：
約５００ｇ／ｍｏｌ〜約２０，０００ｇ／ｍｏｌのＭｎ、
平均して９０％を越えるカーボネート結合および
少なくとも９０％の末端基が、脂肪族不飽和を含有する部分であること
を有することを特徴とする、項目１または５３に記載の高分子組成物。
（項目１１７）
９２％を越えるカーボネート結合を含む、項目１１６に記載の高分子組成物。
（項目１１８）
９５％を越えるカーボネート結合を含む、項目１１６に記載の高分子組成物。
（項目１１９）
９７％を越えるカーボネート結合を含む、項目１１６に記載の高分子組成物。
（項目１２０）
９９％を越えるカーボネート結合を含む、項目１１６に記載の高分子組成物。
（項目１２１）
約５００〜約１００，０００ｇ／ｍｏｌのＭｎを有する、項目１１６に記載の高分子組成物。
（項目１２２）
約８００〜約５，０００ｇ／ｍｏｌのＭｎを有する、項目１１６に記載の高分子組成物。
（項目１２３）
約１，０００〜約４，０００ｇ／ｍｏｌのＭｎを有する、項目１１６に記載の高分子組成物。
（項目１２４）
約１，０００ｇ／ｍｏｌのＭｎを有する、項目１１６に記載の高分子組成物。
（項目１２５）
約２，０００ｇ／ｍｏｌのＭｎを有する、項目１１６に記載の高分子組成物。
（項目１２６）
約３，０００ｇ／ｍｏｌのＭｎを有する、項目１１６に記載の高分子組成物。
（項目１２７）
約４，０００ｇ／ｍｏｌのＭｎを有する、項目１１６に記載の高分子組成物。
（項目１２８）
約５，０００ｇ／ｍｏｌのＭｎを有する、項目１１６に記載の高分子組成物。
（項目１２９）
約８，０００ｇ／ｍｏｌのＭｎを有する、項目１１６に記載の高分子組成物。
（項目１３０）
脂肪族ポリカーボネートが１．５未満の多分散性指数を有する、項目１または５３に記載の高分子組成物。
（項目１３１）
脂肪族ポリカーボネートが１．４未満の多分散性指数を有する、項目１３０に記載の高分子組成物。
（項目１３２）
脂肪族ポリカーボネートが１．３未満の多分散性指数を有する、項目１３０に記載の高分子組成物。
（項目１３３）
脂肪族ポリカーボネートが１．２未満の多分散性指数を有する、項目１３０に記載の高分子組成物。
（項目１３４）
脂肪族ポリカーボネートが１．１未満の多分散性指数を有する、項目１３０に記載の高分子組成物。
（項目１３５）
ポリ（プロピレンカーボネート）鎖の８５％を越える隣接モノマー基がヘッドトゥーテールに配列されている、項目３７、８７または８８に記載の高分子組成物。
（項目１３６）
ポリ（プロピレンカーボネート）鎖の９０％を越える隣接モノマー基が、ヘッドトゥーテールに配列されている、項目１３５に記載の高分子組成物。
（項目１３７）
【化４０４】
2013536310.tif 000106
が、アルコキシル化部分から誘導されるまたはアルコキシル化部分を含む、項目５４または８４に記載の高分子組成物。
（項目１３８）
アルコキシル化部分が、１つ以上のエチレングリコールまたはプロピレングリコールの単位を含む、項目１３７に記載の高分子組成物。
（項目１３９）
項目１〜２または５３〜５４のいずれか１項に記載の高分子組成物を、オレフィン性不飽和部位の間で架橋を実施するのに適した条件下で架橋開始剤と組み合わせる方法。
（項目１４０）
オレフィン性不飽和部位と反応することができる反応性希釈剤を更に含む、項目１３９に記載の方法。
（項目１４１）
反応性希釈剤が、アクリレートおよびスチレンからなる群より選択される、項目１４０に記載の方法。
（項目１４２）
オレフィン性不飽和部位の少なくともサブセットが架橋されている、項目１〜２または５３〜５４のいずれか１項に記載の組成物。
（項目１４３）
項目１〜２または５３〜５４のいずれか１項に記載の高分子組成物または架橋組成物を含み、高分子複合材の調製に適した１つ以上の材料を更に含む、複合材。
（項目１４４）
１つ以上の適した材料が、ガラス繊維、炭素繊維、セラミック繊維、鉱物繊維、粘土、アルミナ、ケイ素鉱物（silicaceous  minerals）、木部繊維、紙、セルロース、植物由
来繊維、ナノ粒子およびカーボンナノチューブからなる群より選択される、項目１４３に記載の複合材。
（項目１４５）
項目１〜２または５３〜５４のいずれか１項に記載の組成物を少なくとも部分的に硬化することにより調製された被覆をその上に有する基材を含む、複合品。
（項目１４６）
項目１〜２または５３〜５４のいずれか１項に記載の架橋高分子組成物を含む、製造品。
（項目１４７）
項目１４３に記載の高分子複合材を含む製造品。
（項目１４８）
項目１４４に記載の高分子複合材を含む製造品。
一つの態様において、本発明は、オレフィン性不飽和部位を含有する脂肪族ポリカーボネート鎖を含む高分子組成物を包含する。特定の実施態様において、脂肪族ポリカーボネート鎖は、ラジカル促進オレフィン重合に参加することができるオレフィン性不飽和部位を含む。